【事件の表示】
　特許第３３８８５３９号「無水銀メタルハライドランプ」の請求項１ないし９に係る特許に対する特許異議の申立てについて、次のとおり決定する。
【結　論】
　訂正を認める。
　特許第３３８８５３９号の請求項１ないし９に係る特許を維持する。
【理　由】
第１　手続きの経緯
　本件特許第３３８８５３９号についての出願は、平成１０年９月１８日（特許法第４１条に基づく優先権主張　平成１０年２月２０日）に出願され、平成１５年１月１７日にその発明について特許の設定登録がなされたものである。
　本件特許公報は平成１５年３月２４日に発行され、同年９月２２日付けで株式会社アイピックより請求項１ないし請求項９に係る特許について特許異議の申立てがなされた。
　当審において、本件の請求項６ないし請求項９に係る特許に対して、平成１６年８月２７日付けで取消理由を通知したところ、同年１０月２９日付けで訂正請求がなされた。
　
第２　訂正の適否
１　訂正事項
　明細書の訂正を請求する事項は、次のとおりである。
訂正事項ａ：
　明細書段落【００２６】中に「Ｙ単体の電離電圧は、６．４（ｅＶ）であり、請求項１を満たしている。」とあるのを、「Ｙ単体の電離電圧は、６．４（ｅＶ）である。」と訂正する。
訂正事項ｂ：
　明細書段落【００３２】中に「Ｉｎ単体の電離電圧は、５．８（ｅＶ）であり、請求項１を満たしている。」とあるのを、「Ｉｎ単体の電離電圧は、５．８（ｅＶ）である。」と訂正する。
訂正事項ｃ：
　段落【００４１】に「なお、本実施の形態１〜２では、第３の添加物として、１種の金属ハロゲン化物を添加した場合について説明したが、請求項１を満たす物質であれば、複数の物質の組み合わせでも同様の効果が得られる。」とあるのを、「なお、本実施の形態１〜２では、第３の添加物として、１種の金属ハロゲン化物を添加した場合について説明したが、金属ハロゲン化物であって、金属単位の電離電圧が５〜１０（ｅＶ）であり、かつ、動作時のランプ温度で決定される蒸気圧が１０−５以上である条件を満たす物質であれば、複数の物質の組み合わせでも同様の効果が得られる。」と訂正する。
　
２　訂正の目的の適否、新規事項追加の有無、及び特許請求の範囲の実質上の拡張又は変更の存否
　訂正事項ａないし訂正事項ｃは、いずれも発明の詳細な説明の項の記載における、特許請求の範囲の記載との不整合を正すものであるから、これらの訂正は、明りょうでない記載の釈明を目的とするものであって、願書に添付した明細書に記載された事項の範囲内においてされたものであり、また、実質上特許請求の範囲を拡張または変更するものでもない。
　
３　訂正の適否の結論
　以上のとおりであるから、上記訂正請求は、特許法第１２０条の４第２項の規定、及び同条第３項において準用する同法第１２６条第２、３項の規定に適合するので、当該訂正を認める。
　
第３　特許異議の申立てについて
１　本件発明
　上述のとおり、本件の訂正請求は認められるので、本件の請求項１ないし請求項９に係る発明は、訂正請求書に添付された全文訂正明細書の特許請求の範囲の請求項１ないし請求項９に記載された事項により特定されるとおりのものである。
　
２　申立ての理由の概要
　特許異議申立人は、証拠として、下記の甲号各証を提出し、本件の請求項１ないし９に係る発明は、甲号各証に記載された発明に基づいて当業者が容易に発明をすることができたものであるから、本件の請求項１ないし９に係る特許は、特許法第２９条第２項の規定により特許を受けることができないものである旨主張している。
　　　　　　　　　　　　　　　記
甲第１号証：特開平６−１６２９９９号公報(以下、「刊行物１」という。)
甲第２号証：特開平３−１１２０４５号公報(以下、「刊行物２」という。)
甲第３号証：特公平５−５７６９３号公報（以下、「刊行物３」という。）
甲第４号証：特開平８−２０３４７１号公報(以下、「刊行物４」という。)
甲第５号証：「日本電球工業会規格自動車前照灯ＨＩＤ光源ＪＥＬ２１５−　　　　　　１９９６」（平成８年１０月１７日制定）（以下、「刊行物５　　　　　　」という。）
甲第６号証：「ＳＡＥ　Ｈａｎｄｂｏｏｋ　１９７８」、Society of Auto-　　　　　　motive Engineers,Inc.刊行、１９７８年版（以下、「刊行物
　　　　　　６」という。）
甲第７号証：特開平３−１５２８５２号公報(以下、「刊行物７」という。)　
　なお、本件の請求項６ないし請求項９に係る特許についての取消理由通知においては、上記甲号各証に加えて、特開平９−２８３０７９号公報（以下、「刊行物８」という。）及び特開平６−８４４９６号公報を（以下、「刊行物９」という。）を引用刊行物とした。
　
３　各刊行物に記載された事項
(１)　刊行物１（甲第１号証）
(1a)　「【請求項１】  メタルハライド・アーク放電灯用の、ナトリウムハ　ロゲン化物、１種以上の別の金属ハロゲン化物および始動用不活性ガスを　含む封入物が封入された溶融シリカ製の発光管において、
　当該発光管がアーク室を画定する内壁を有する溶融シリカ製管からなり、　該管の内壁上には、本質的にスカンジウム、イットリウムおよび希土類元　素よりなる群から選んだ１種以上の金属の珪酸塩を含有するガラス質の光　透過性金属珪酸塩皮膜が設けられていることを特徴とする発光管。
　【請求項２】  前記金属珪酸塩皮膜が、前記１種以上の別の金属ハロゲン　化物の金属と同じ金属である１種以上の金属の珪酸塩を含有する請求項１　に記載の発光管。」に関し、
(1b)　「たいていの場合、水銀も封入物の１成分とする。しかし、当業者に　周知のように、無線周波数またはマイクロ波周波数で作動する高輝度無電　極放電灯では、封入物または発光管に水銀をほとんどまたはまったく入れ　ない（実質的に水銀を含有しない）ことが多い。」（段落【００１１】参　照）
(1c)　「ランプには、当業者によく知られているように、ナトリウムハロゲ　ン化物および１種以上の他の電離可能な発光性金属（たとえば、スカンジ　ウム、イットリウムまたは希土類元素）のハロゲン化物を含む封入物を、　始動用不活性ガス、たとえばキセノンおよびアルゴンとともに封入する。　」（段落【００１５】参照）
(1d)　「【実施例】　酸化スカンジウムＳｃ２Ｏ３を溶融石英発光管（複数
　）の内面に、そのプレカーザすなわちスカンジウムアセチルアセトナート　の大気圧化学蒸着および熱分解により被着した。つぎに、発光管を約１８　００°Ｃの白熱に加熱することにより、酸化スカンジウム皮膜をシリカに　融合させて、この発明による「金属珪酸塩皮膜」を形成した。これらの発　光管を、被覆なしの対照品とともに、米国特許第４，９１８，３５２号に　開示されたタイプの１７５Ｗメタルハライド・アーク放電灯に加工した。　封入物は、水銀、ヨウ化ナトリウム、ヨウ化スカンジウム、ヨウ化トリウ　ム、および始動ガスとしてのアルゴンの混合物であった。ランプを点灯し　、１０，０００時間まで試験した。ランプ性能に対する皮膜の影響を図２　〜図４に示す。」（段落【００２４】参照）
と記載されている。
　
(２)　刊行物２（甲第２号証）
(2a)　「発光管バルブを耐熱性、耐蝕性に優れた透光性セラミックスにて形　成するとともに、このバルブの端部を閉塞する閉塞体を耐熱性、耐蝕性に　優れたセラミックスにて形成し、この閉塞体に電極を封装し、このバルブ　内に発光物質として金属ハロゲン化物および希ガスとしてヘリウムまたネ　オンを１００〜３００ｔｏｒｒ封入して水銀レスとしたことを特徴とする　メタルハライドランプ。」（特許請求の範囲）
に関し、
(2b)　実施例として、「このような構成の発光管バルブ１内には、発光物質　として金属ハロゲン化物、例えばＳｃＩ３−ＮａＩと、始動用希ガスとし
　てネオンＮｅを２００ｔｏｒｒ封入してある。」（第２頁右下欄第３〜６　行）
(2c)　「発光物質としてのメタルハライドは、ＳｃＩ３、ＮａＩの外にＤｙ
　Ｉ３、ＴｌＩ、ＩｎＩなどを使用してもよく、要するにＳｃＩ３、ＮａＩ
　、ＤｙＩ３、ＴｌＩ、ＩｎＩの中の１種以上であればよい。」（第３頁右
　上欄第２〜６行）
と記載されている。
　
(３)　刊行物３（甲第３号証）
(3a)　「内部にアーク放電を生じさせるための、両端部に電極を有する光透　過性のアーク管と、
　　前記アーク管内に収容された、少なくとも１種のハロゲン化金属および　緩衝ガスを有する充填物であって、前記金属はナトリウム、スカンジウム　、タリウム、リチウム、インジウム、亜鉛、ランタン、セリウムおよびこ　れらの混合物からなるグループから選択され、前記ハロゲン化物は臭化物　、塩化物、ヨウ化物およびこれらの混合物からなるグループから選択され　、前記緩衝ガスはキセノン、クリプトンおよび水銀蒸気からなるグループ　から選択され、該緩衝ガスは前記アーク放電からのエネルギの前記アーク　管の壁への化学的移動を制限するのに充分な量だけ存在している当該充填　物と、
　　無線周波電源と、
　　前記充填物を構成する成分をほぼ均一に混合する音響共鳴振動を励起す　るために前記無線周波電源を前記充填物に結合するように前記電極に接続　された手段とを有し、
　　これにより前記アーク管内に効率よくほぼ真直ぐなアーク放電発生させ　ることを特徴とするメタルハライド高光度放電ランプ。」（特許請求の範　囲の請求項１）
(3b)　「前記充填物は２種のハロゲン化金属を有し、これらの第１および第　２のハロゲン化金属がヨウ化ナトリウムおよびヨウ化スカンジウムである　請求項１記載のランプ。」（同請求項２）
(3c)　「前記緩衝ガスが水銀蒸気である請求項１記載のランプ。」（同請求　項３）
(3d)　「前記緩衝ガスが水銀蒸気である請求項２記載のランプ。」（同請求　項４）
と記載されている。
　
(４)　刊行物４（甲第４号証）
(4a)　「発光管内に希ガスと共に複数種の金属ハロゲン化物を封入してなる　メタルハライドランプにおいて、アーク状放電および周辺放電の発光体積　の拡がりを抑制し、周辺放電の発光量を制限したことを特徴とするメタル　ハライドランプ。」（特許請求の範囲の請求項１）に関し、
(4b)　従来の技術として、「この欠点を改良したメタルハライドランプとし　ては、例えば特開平６−８４４９６号公報に開示されたランプがある。こ　のメタルハライドランプは、封入物質として金属ハロゲン化物と希ガスを　封入すること特徴としている。水銀を封入していないため、入力電力を下　げることにより、最冷点温度が低下しても発光スペクトルのバランスの崩　れが小さく、発光色の変化を低く抑えることができるとしているが、実施　例に示されたランプでは、実際に色温度の変化が生じている。」（段落【　００１０】）
(4c)　実施例１ないし３では、金属ハロゲン化物として、ＳｃＩ３（ヨウ化
　スカンジウム）とＮａＩ（ヨウ化ナトリウム）を用いたこと（段落【００　２５】、【００４１】）
(4d)　実施例４では、金属ハロゲン化物として、ＣｅＩ３（ヨウ化セリウム
　）とＮａＩ（ヨウ化ナトリウム）を用いたこと（段落【００５５】）
(4e)　実施例５では、金属ハロゲン化物として、ＳｃＩ３（ヨウ化スカンジ
　ウム）とＮａＩ（ヨウ化ナトリウム）とＣｓＩ３（ヨウ化セシウム）を用
　いたこと（段落【００６０】）
が記載されている。
　
(５)　刊行物５（甲第５号証）
　自動車前照灯用ＨＩＤ（高輝度放電）光源における白色の色度範囲の規格が記載されている。
　
(６)　刊行物６（甲第６号証）
　自動車用光源における白色の色度範囲の規格が記載され、図示されている。
　
(７)　刊行物７（甲第７号証）
(7a)　「アーク放電を閉じ込める発光管を有する高輝度放電ランプにおいて　、前記発光管内の封入物質を希ガス及び金属ハロゲン化合物のみとしたこ　とを特徴とする高輝度放電ランプ。」（特許請求の範囲の請求項１）に関　し、
(7b)　作用として、「発光管には水銀が封入されていないので、水銀の発光　スペクトルが存在せず、高輝度放電ランプの色再現性が良くなる。また、　入力エネルギーのうちで水銀の発光に費やされていたエネルギーが不要に　あるため、発光効率が向上する。」（第２頁左下欄第１１〜１５行）
(7c)　実施例１には、「発光管１内には、Ｘｅガス１００Ｔｏｒｒ、金属ハ　ロゲン化合物としてＮａＩ（８ｍｇ）−ＴｌＩ（１．５ｍｇ）−ＩｎＩ（　０．５ｍｇ）が封入されている。」（第２頁右下欄第２〜４行）
(7d)　実施例２には、「実施例１と異なる点は、封入物質としてＸｅガス１　００Ｔｏｒｒ、ＬｉＩ；９ｍｇ、ＴｌＩ；１．５ｍｇ、ＩｎＩ；０．５ｍ　ｇを封入したことである。」（第２頁右下欄下から第３行〜末行）
(7e)　実施例４には、「本実施例は、封入物質としてＸｅガス１５０Ｔｏｒ　ｒ、ＮａＩ；８ｍｇ、ＴｌＩ；１．８ｍｇ、ＩｎＩ；０．６ｍｇ、ＡｌＣ　ｌ３；２ｍｇを封入したものである。」（第３頁右上欄第５〜７行）
と記載されている。
　
(８)　刊行物８
(8a)　「石英ガラス製発光管の両端に一対の主電極を封着し、内部に水銀及　び不活性ガス並びにヨウ化スカンジウム，ヨウ化ナトリウム及びヨウ化イ　ンジウムを添加封入し、水銀灯用安定器を使用するランプにおいて、該ヨ　ウ化インジウムの添加量が２．８×１０−８〜５．７×１０−８（ｍｏｌ
　／ｃｃ）であり、点灯姿勢が水平±１５゜の範囲であることを特徴とする　メタルハライドランプ。」（特許請求の範囲の請求項１）に関し、
(8b)　従来の技術として、「従来から、高効率形のメタルハライドランプに　用いられている代表的な封入物系としてＳｃ−Ｎａ系がある。この封入物　系のランプを水銀灯用安定器で点灯させるとランプ力率の低下のために点　灯中に徐々にランプ電力が低下する問題があった。特に点灯姿勢が水平±　１５゜の範囲の場合に、この低下度合いが大きく、また垂直点灯に比べ色　度点が黒体軌跡から離れるため、やや緑がかった色合いに感じられる問題　があった。」（段落【０００２】参照）
(8c)　発明の作用について、「このようにランプ電力の低下度合いと初期光　束の関係からＩｎＩ添加量を２．８×１０−８〜５．７×１０−８（ｍｏ
　ｌ／ｃｃ）の範囲にすることでＩｎＩ添加無しのランプ、いわゆる従来の　Ｓｃ−Ｎａ系のランプよりも光束維持率及び全光束が高いランプを得るこ　とができる。また図５はＩｎＩ添加量を変化させたときの色度変化図であ　りＩｎＩ添加量２．８×１０−８〜５．７×１０−８（ｍｏｌ／ｃｃ）の
　範囲にすることで従来のＳｃ−Ｎａ系のランプより黒体軌跡に近い色度に　なる。なお水平±１５°の範囲で同様の特性が得られた。」（段落【００　０９】参照）
と記載されている。
　
(９)　刊行物９
　高圧金属蒸気放電ランプに関し、
(9a)　「このバルブ１内には発光物質として金属ハロゲン化物たとえばＮａ　Ｉ（ヨウ化ナトリウム）、ＳｃＩ３ （ヨウ化スカンジウム）および希ガ
　スたとえばキセノン、クリプトン、アルゴンなどが封入され発光管Ｈを構　成している。」（段落【００１５】参照）
(9b)　「希ガスの封入圧力はガラスバルブの爆発を考慮すると（常温で）１　気圧〜２０気圧位までが適当と考えられ、」（段落【００２５】参照）
(9c)　発明の効果について、「以上詳述したように本発明によるランプは、水銀の発光がないので入力を変えても、ＮａＩ（ヨウ化ナトリウム）、ＳｃＩ3 （ヨウ化スカンジウム）などの金属ハロゲン化物の発光は同じように変化するため、色特性の変動は少なく、調光しても違和感が少ない照明を得ることができた。」（段落【００３０】）
と記載されている。
　
４　対比・判断
(１)　本件の請求項１及び請求項７に係る発明について
　本件の明細書及び図面の記載から明らかなように、本件の請求項１及び請求項７に係る発明は、無水銀メタルハライドランプにおいては水銀が抜かれているためにランプ電圧が大きく低下し、同じ電力で動作させる場合、電流が増加し、電極への熱負荷が上昇する結果、電極の飛散が促進され、ランプの光束維持率を短くするという課題があることを見出し、該課題を解決するために、発光管内に希ガスとＳｃ（スカンジウム）のハロゲン化物とＮａ（ナトリウム）のハロゲン化物に加えて、第３の添加物を添加するものであって、請求項１に係る発明においては、その第３の添加物がＹＩ３であり、請求項７に係る発明においては、その第３の添加物がＩｎ（インジウム）のハロゲン化物であるというものである。
　
(２)　本件の請求項１及び請求項７に係る発明と、各刊行物に記載された発　明との対比
ア　これに対し、メタルハライドランプにおいて、水銀を用いないことについて何らかの記載があるのは、刊行物１、刊行物２、刊行物４、刊行物７及び刊行物９である。
　そこでまず、これらの刊行物に記載された発明について、Ｓｃ（スカンジウム）のハロゲン化物とＮａ（ナトリウム）のハロゲン化物に加えて、第３の添加剤として、「ＹＩ３」あるいは「Ｉｎ（インジウム）のハロゲン化物」を用いることが記載ないし示唆されているか否かについて検討する。
　
(ア)　刊行物１には、本質的にスカンジウム、イットリウムおよび希土類元　素よりなる群から選んだ１種以上の金属の珪酸塩を含有するガラス質の光　透過性金属珪酸塩皮膜が設けられていること、及び前記金属珪酸塩皮膜が　、発光管内に封入される１種以上の別の金属ハロゲン化物の金属と同じ金　属であることが記載されている。
　　しかしながら、刊行物１の「たいていの場合、水銀も封入物の１成分と　する。しかし、当業者に周知のように、無線周波数またはマイクロ波周波　数で作動する高輝度無電極放電灯では、封入物または発光管に水銀をほと　んどまたはまったく入れない（実質的に水銀を含有しない）ことが多い。　」（摘記事項(1b)参照）という記載、及び実施例における「封入物は、水　銀、ヨウ化ナトリウム、ヨウ化スカンジウム、ヨウ化トリウム、および始　動ガスとしてのアルゴンの混合物であった。」（摘記事項(1d）参照）と　いう記載から明らかなように、刊行物１に記載された発明は、水銀を用い　ないことを要件とするものではないうえに、「スカンジウム、イットリウ　ムおよび希土類元素よりなる群から選んだ１種以上」というだけで、実施　例においても、水銀とともに、「ヨウ化ナトリウム」、「ヨウ化スカンジ　ウム」及び「ヨウ化トリウム」が用いられている。
　　したがって、刊行物１の記載からでは、水銀を用いないメタルハライド　ランプにおいて、Ｓｃ（スカンジウム）のハロゲン化物とＮａ（ナトリウ　ム）のハロゲン化物とＹ（イットリウム）のハロゲン化物の組み合わせを　選択することが示唆されているとすることはできない。
　　また、刊行物１には、Ｉｎ（インジウム）のハロゲン物については何の　記載もない。
　
(イ)　刊行物２に記載された発明は、水銀レスとしたメタルハライドランプ　に関するものではあるが、実施例として、ＳｃＩ３とＮａＩ、すなわちＳ　ｃ（スカンジウム）のハロゲン化物とＮａ（ナトリウム）のハロゲン化物　を組み合わせて用いることが記載されているだけで（摘記事項(2b)参照
　）、「発光物質としてのメタルハライドは、ＳｃＩ３、ＮａＩ以外にＤｙ
　Ｉ３、ＴｌＩ、ＩｎＩなどを使用してもよく、要するにＳｃＩ３、ＮａＩ
　、ＤｙＩ３、ＴｌＩ、ＩｎＩの中の１種以上であればよい。」（摘記事項
　(2d)参照）の記載から明らかなように、メタルハライド（金属のハロゲン　化物）としては、実施例に記載されたＳｃＩ３とＮａＩに限らず、Ｓｃ
　Ｉ３、ＮａＩ、ＤｙＩ３、ＴｌＩ、ＩｎＩの中の５種類の中で１種以上
　選択すればよいことを開示しているにすぎない。
　　また、刊行物２には、本件の請求項７に係る発明の課題である、無水銀　メタルハライドランプにおいては水銀が抜かれているためにランプ電圧が　大きく低下し、同じ電力で動作させる場合、電流が増加し、電極への熱負　荷が上昇する結果、電極の飛散が促進され、ランプの光束維持率を短くす　ることについては、何ら記載がない。
　　したがって、刊行物２の記載が、上記課題を解決するために、Ｓｃ（ス　カンジウム）のハロゲン化物とＮａ（ナトリウム）のハロゲン化物の組み　合わせに加えて、特にＩｎ（インジウム）のハロゲン化物を添加すること　を示唆しているとすることはできない。
　　また、刊行物２には、Ｙ（イットリウム）のハロゲン化物については何　の記載もない。
　
(ウ)　刊行物４に記載された発明は、水銀を封入しないメタルハライドラン　プに関するものではあるが、摘記事項(4b)ないし(4e)から明らかなように　、刊行物４の記載は、金属のハロゲン物として、ヨウ化スカンジウムとヨ　ウ化ナトリウムの組み合わせ、又はヨウ化セリウムとヨウ化ナトリウムの　組み合わせ、あるいはヨウ化スカンジウムとヨウ化ナトリウムとヨウ化セ　シウムの組み合わせを記載するにとどまり、刊行物４の記載が、第３の金　属ハロゲン化物として、Ｙ（イットリウム）のハロゲン化物及びＩｎ（イ　ンジウム）のハロゲン化物については何の記載もない。
　　また、刊行物４には、本件の請求項１及び請求項７に係る発明の課題で　ある、無水銀メタルハライドランプにおいては水銀が抜かれているために　ランプ電圧が大きく低下し、同じ電力で動作させる場合、電流が増加し、　電極への熱負荷が上昇する結果、電極の飛散が促進され、ランプの光束維　持率を短くすることについては、何ら記載がない。
　
(エ)　刊行物７に記載された発明は、水銀を封入しないメタルハライドラン　プに関するものではあるが、摘記事項(7c)ないし(7e)から明らかなように　、金属のハロゲン物として、Ｓｃ（スカンジウム）のハロゲン化物とＮａ　（ナトリウム）のハロゲン化物を組み合わせて用いるものではない点で異　なるものである。すなわち、金属のハロゲン化物として、Ｎａ（ナトリウ　ム）のハロゲン化物とＴｌ（トリウム）のハロゲン化物を組み合わせて用　いること、或いはさらに第３の添加物としてＩｎ（インジウム）のハロゲ　ン化物を用いるものである。したがって、刊行物７記載の発明が、Ｎａ（　ナトリウム）のハロゲン化物とＳｃ（スカンジウム）のハロゲン化物に加　えて、第３の添加剤としてＩｎ（インジウム）のハロゲン化物を用いるこ　とを示唆しているとすることはできない。
　　また、Ｙ（イットリウム）のハロゲン化物のハロゲン化物については何　の記載もない。
　　さらに、刊行物７にも、本件の請求項１及び請求項７に係る発明の前記　課題については何ら記載がない。
　　
(オ)　摘記事項(9a)、(9c)から明らかなように、刊行物９に記載された発明　は、水銀を封入しないメタルハライドランプに関するものではあるが、発　光物質として金属ハロゲン化物たとえばＮａＩ（ヨウ化ナトリウム）、Ｓ　ｃＩ３ （ヨウ化スカンジウム）を用いることが記載されているにすぎず
　、第３の添加剤に関する記載はない。また、本件の請求項１及び請求項７　に係る発明の前記課題については何ら記載がない。
　　
イ　次にその他の刊行物、すなわち、刊行物３、刊行物５、刊行物６、及び刊行物８に記載された発明について検討する。
(ア)　刊行物３に記載された発明は、水銀レスとしたメタルハライドランプ　に関するものではない。そのうえ、摘記事項(3a)、(3b)から明らかなよう　に、刊行物３の記載は、金属のハロゲン物として、ヨウ化ナトリウムとヨ　ウ化スカンジウム、すなわち、Ｎａ（ナトリウム）のハロゲン化物とＳｃ　（スカンジウム）のハロゲン化物を組み合わせて用いることを記載するに　とどまり、刊行物３の記載が、第３の金属ハロゲン化物として、Ｉｎ（イ　ンジウム）のハロゲン化物を選択することを示唆しているとすることはで　きない。また、Ｙ（イットリウム）のハロゲン化物については何の記載も　ない。
　
(イ)　刊行物５及び６には、自動車用光源における白色の色度範囲の規格が　記載されているだけで、発光管内の封入物に関する記載はない。
　
(ウ)　刊行物８には、金属ハロゲン化物として、ヨウ化スカンジウム及びヨ　ウ化ナトリウムに加えて、ヨウ化インジウムを添加封入することが記載さ　れてはいるものの、摘記事項(8b)、(8c)から明らかなように、刊行物８に　記載された発明は、水銀を封入したＳｃ−Ｎａ系メタルハライドランプで　あって、しかも、水銀灯安定器で、水平±１５°で点灯させるという特殊　な点灯条件下に生じる課題を、ヨウ化インジウム（ＩｎＩ）を特定量添加　することにより解決するものである。したがって、刊行物２記載の発明の　ような水銀を含まないメタルハライドランプにおいて、ヨウ化インジウム　（ＩｎＩ）を添加することにより刊行物１記載の発明と同等の効果が得ら　れるであろうことは、当業者といえども容易に想到しえないことである。
　　したがって、刊行物８記載の発明に基づいて、刊行物２に記載された発　明において、ＳｃＩ３及びＮａＩに更に加えるの発光物質として、「Ｄｙ
　Ｉ３」、「ＴｌＩ」及び「ＩｎＩ」の中から、ＩｎＩを選択することが容　易であるとすることはできない。
　　
ウ　以下のとおり、刊行物１ないし９のいずれにも、無水銀メタルハライドランプにおいて、発光管内に希ガスとＳｃ（スカンジウム）のハロゲン化物とＮａ（ナトリウム）のハロゲン化物に加えて、第３の添加物として、「ＹＩ３」或いは「Ｉｎ（インジウム）のハロゲン化物」を添加することが記載されていないばかりでなく、示唆する記載もない。
　そして、本件の請求項１及び請求項７に係る発明は、本件明細書の段落【００３６】ないし【００４２】、【００４６】等に記載されているとおり、無水銀メタルハライドランプにおいて、発光管内に希ガスとＳｃ（スカンジウム）のハロゲン化物とＮａ（ナトリウム）のハロゲン化物に加えて、第３の添加物として、「ＹＩ３」或いは「Ｉｎ（インジウム）のハロゲン化物」を添加することにより、刊行物１ないし９に記載された発明からでは予期し得ない、電圧上昇という効果が得られるものであり、これによってランプ電流を比較的低くおさえることができ、電極への熱負担を低減でき、電極の飛散による発光管の黒化を抑制できるため、ランプの光束維持率を向上できるというものである。
　したがって、本件の請求項１及び請求項７に係る発明が、刊行物１ないし９に記載された発明に基づいて当業者が容易に発明をすることができたものであるとすることはできない。
　
(３)　本件の請求項２ないし請求項５に係る発明について
　本件の請求項２ないし請求項５に係る発明は、本件の請求項１に係る発明の特定事項を全て、その特定事項とするものである。
　よって、本件の請求項１に係る発明が、前述のとおり刊行物１ないし９に記載された発明から当業者が容易に発明をすることができたものとすることはできない以上、本件の請求項２ないし５に係る発明も、同じ理由により、刊行物１ないし９に記載された発明に基づいて当業者が容易に発明をすることができたものとすることはできない。
　
(４)　本件の請求項６、請求項８、及び請求項９に係る発明について
　本件の請求項６、請求項８、及び請求項９に係る発明は、本件の請求項７に係る発明の特定事項を全て、その特定事項とするものである。
　よって、本件の請求項７に係る発明が、前述のとおり刊行物１ないし９に記載された発明から当業者が容易に発明をすることができたものとすることはできない以上、本件の請求項６、請求項８、及び請求項９に係る発明も、同じ理由により、刊行物１ないし９に記載された発明に基づいて当業者が容易に発明をすることができたものとすることはできない。
　
第４　むすび
　以上のとおりであるから、特許異議申立人の主張する理由及び証拠方法によって、本件の請求項１ないし９に係る特許を取り消すことはできない。
　また、他に本件の請求項１ないし９に係る特許を取り消すべき理由を発見しない。
　よって、結論のとおり決定する。
【異議決定日】
平成１６年１２月１日（２００４．１２．１）
【訂正の要旨】
審決（決定）の【理由】欄参照。
（５４）【発明の名称】
無水銀メタルハライドランプ
（５７）【特許請求の範囲】
　【請求項１】　発光管内に希ガスとＳｃ（スカンジウム）のハロゲン化物とＮａ（ナトリウム）のハロゲン化物に加えて第３の添加物を添加した構成であって、前記第３の添加物は、ＹＩ３であり、ＹＩ３の封入量が単位発光管内容積あたり０．８〜１２（ｍｇ／ｃｃ）であることを特徴とする無水銀メタルハライドランプ。
　【請求項２】　ランプ電力が、３５〜５５（Ｗ）で点灯されることを特徴とする請求項１に記載の無水銀メタルハライドランプ。
　【請求項３】　ランプの放射光の色度点がＣＩＥ１９３１ｘｙ色度図上で以下の式を満たすように動作することを特徴とした請求項１または２に記載の無水銀メタルハライドランプ。
　　ｘ≧０．３１０
　　ｘ≦０．５００
　　ｙ≦０．１５０＋０．６４０ｘ
　　ｙ≦０．４４０
　　ｙ≧０．０５０＋０．７５０ｘ
　　ｙ≧０．３８２（ただしｘ≧０．４４）
　【請求項４】　ランプの光束が２０００（ｌｍ）以上で動作することを特徴とする請求項１から３のいずれか一つに記載の無水銀メタルハライドランプ。
　【請求項５】　希ガスは少なくともＸｅ（キセノン）を含み、希ガスの封入圧力は室温で１〜１０気圧であることを特徴とする請求項１から４のいずれか一つに記載の無水銀メタルハライドランプ。
　【請求項６】　発光管内に希ガスとＳｃ（スカンジウム）のハロゲン化物とＮａ（ナトリウム）のハロゲン化物に加えて第３の添加物を添加した構成であり、
　前記第３の添加物は、金属もしくは金属ハロゲン化物であり、
　前記第３の添加物は、金属単体の電離電圧が５〜１０（ｅＶ）であり、
　前記第３の添加物は、動作時のランプ温度で決定される蒸気圧が１０−５（ａｔｍ）以上であるものの中から選定され、
　前記第３の添加物は、Ｉｎ（インジウム）のハロゲン化物であり、
　ランプの放射光の色度点がＣＩＥ１９３１ｘｙ色度図上で以下の式を満たすように動作することを特徴とした無水銀メタルハライドランプ。
　　ｘ≧０．３１０
　　ｘ≦０．５００
　　ｙ≦０．１５０＋０．６４０ｘ
　　ｙ≦０．４４０
　　ｙ≧０．０５０＋０．７５０ｘ
　　ｙ≧０．３８２（ただしｘ≧０．４４）
　【請求項７】　発光管内に希ガスとＳｃ（スカンジウム）のハロゲン化物とＮａ（ナトリウム）のハロゲン化物と、Ｉｎ（インジウム）のハロゲン化物を有することを特徴とする無水銀メタルハライドランプで、
　ランプの放射光の色度点がＣＩＥ１９３１ｘｙ色度図上で以下の式を満たすように動作することを特徴とした無水銀メタルハライドランプ。
　　ｘ≧０．３１０
　　ｘ≦０．５００
　　ｙ≦０．１５０＋０．６４０ｘ
　　ｙ≦０．４４０
　　ｙ≧０．０５０＋０．７５０ｘ
　　ｙ≧０．３８２（ただしｘ≧０．４４）
　【請求項８】　ランプの光束が２０００（ｌｍ）以上で動作することを特徴とする請求項６または７記載の無水銀メタルハライドランプ。
　【請求項９】　希ガスは少なくともＸｅ（キセノン）を含み、希ガスの封入圧力は室温で１〜１０気圧であることを特徴とする請求項６から８のいずれか一つに記載の無水銀メタルハライドランプ。
【発明の詳細な説明】
　【０００１】
　【発明の属する技術分野】
　本発明は、一般照明および、反射鏡などと組み合わされて自動車の前照灯などに使用されるメタルハライドランプに関するものである。
　【０００２】
　【従来の技術】
　例えば、自動車前照灯として使用されている光源として、メタルハライドランプがある。従来の一般的なメタルハライドランプは、発光管内に希ガス（気体）、水銀（液体）、金属ハロゲン化物（固体）の三種を封入している。このランプの封入物のそれぞれの役割を説明する。希ガスはおもに始動用に、金属ハロゲン化物は発光に、水銀はランプ電圧を高くするといった目的で封入されている。
　【０００３】
　特に水銀は、封入することによって、ランプ電圧を高くして、ランプ電流を減らすことによって、電極への熱負荷を軽減しランプ寿命を延ばす目的で封入されている。一般的なランプでは、ランプ電圧が７０〜１００（Ｖ）で動作するように水銀量を調節している。
　【０００４】
　しかし、水銀を封入したランプは、水銀を含まないランプと比較して、効率が低下したり、製造時の工程に液体である水銀を注入する工程が増えることで製造コストが高くなるといった課題がある。特に、最近では、地球環境などに対する配慮から、水銀を含まないメタルハライドランプが望まれている。
　【０００５】
　ところが、水銀を抜くと、ランプ電圧が大きく低下するために、同じ電力で動作させる場合、電流が増加し、電極への熱負荷が上昇する。その結果、電極の飛散が促進され、ランプの光束維持率を短くするといった課題が生じる。
　【０００６】
　このことについて、以下に、詳述する。水銀をふくんだランプの電圧：Ｖｌａ（Ｖ）は、例えば、特開平６−１３０４７等に開示されているように、公知の式で示される。これを式１に示す。式１中の、ｎＨｇは発光管の単位内容積あたりの水銀密度（ｍｇ／ｃｃ）であり、Ｌは、電極間距離（ｍｍ）である。この公知の式により、ランプ電圧は、電極間距離と水銀原子原子密度の約１／２乗の積に比例する。また、式１の定数２０は、電極降下電圧と希ガスおよびメタルハライドによる電圧上昇分の合計である。
　【０００７】
　　Ｖｌａ　＝　２０　＋　ｋ（比例定数）＊　ｎＨｇ０．５６　＊　Ｌ
　　　　　　　　　　　　　　　　　　　　　　　　　　　　・・・・・・式１
　式１によると、ランプから水銀を抜くと、ｎＨｇ＝０となるので、ランプ電圧は、２０（Ｖ）程度まで降下する。故に、同じランプ電力で動作させる場合、ランプ電圧の降下分をランプ電流の増加で補う必要がある。このため、電極への熱負荷が増大し、電極飛散による黒化が顕著になり、ランプの光束維持率が悪化するといった問題が発生する。
　【０００８】
　そこでＨｇを除去した場合の、ランプ電圧を増加させる種々の試みがなされている。この手段の１つとして、例えば特開平６−８４４９６に開示された方法がある。これは、封入するＸｅ圧をある条件以上に規定することによってランプ電圧を高くするといったものである。以下に詳述する。特開平６−８４４９６の構成は、発光管内にヨウ化スカンジウム（以下ＳｃＩ３と記す）とヨウ化ナトリウム（以下ＮａＩと記す）などの金属ヨウ化物と希ガスのみを含み、水銀を含まないメタルハライドランプにおいて、ランプの電極間距離をＬ（ｍｍ）、封入する希ガスがキセノン（以下Ｘｅと記す）の場合、Ｘｅの常温での封入圧力をＰ（気圧）とした時、ＰＬ≧４０以上とする構成のものである。つまり、Ｘｅ圧と電極間距離の積を規定することによって、アーク中の原子数を規定し、電子の移動度を低下させ、ランプ電圧を高くしようとしている。また、この構成によって、ランプ電圧を５０（Ｖ）以上にする効果が得られると記載されている。
　【０００９】
　【発明が解決しようとする課題】
　そこで、特開平６−８４４９６に従い、水銀を封入しないメタルハライドランプを用意し、点灯、評価した。以下に、特開平６−８４４９６に示されている従来のメタルハライドランプを図５を使用して説明する。図５において、５１は、石英を材料とする発光管、発光管５１の両端にある５２は封止部である。５３は、タングステンを材料とする一対の電極、５４はモリブデン箔、５５は同じくモリブデンを材料とするリード線、５６は金属ハロゲン化物である。電極５３は、それぞれ封止部５２に封止されたモリブデン箔５４に電気的に接続され、さらにモリブデン箔５４はそれぞれリード線５５に電気的に接続されている。電極５３の先端間距離、つまり電極間距離は約４ｍｍになるように配置されている。
　【００１０】
　発光管５１の内容積は、約０．０２５ｃｃであり、内部には、Ｘｅが室温で１０（気圧）、金属ハロゲン化物５６として、ＳｃＩ３とＮａＩが合計で０．２５ｍｇ封入されている。図５に示す従来のメタルハライドランプは、特開平６−８４４９６の式で、ＰＬ＝４０となり、特開平６−８４４９６の条件を満たし、それ故、特開平６−８４４９６に記述されている内容によれば、ランプ電圧は５０Ｖ以上になるはずである。
　【００１１】
　そこで、上記のメタルハライドランプを、入力電力３５（Ｗ）で点灯し、ランプ電圧を測定したところ、電圧は３５（Ｖ）であり、記載されたランプ電圧５０（Ｖ）には達しなかった。
　【００１２】
　以上の実験結果から、従来の公知の技術、特開平６−８４４９６により、Ｈｇを含まないランプで５０Ｖ以上のランプ電圧を得るには、実際にはＰＬ≧４０なる条件を満たす、最小のＸｅ圧：１０（ａｔｍ）では不足しており、それ故、さらに高い圧力でＸｅを封入する必要がある。その予想されるＸｅ圧力は、１０（ａｔｍ）より遙かに高い２０（ａｔｍ）以上である。
　【００１３】
　ところがこの様に、高い圧力でＸｅを封入すると、実用的に次のような課題が生じる。Ｘｅの電離電圧は、約１２（ｅＶ）と高く、そのため、２０（ａｔｍ）以上の圧力下で放電を生じさせるためには、高い電圧を印加する必要がある。一般に、７〜１０（ａｔｍ）程度のＸｅを封入したランプにおいては、放電を確実に起こすためには３０（ＫＶ）以上の印加電圧が必要である。故に、Ｘｅを２０（ａｔｍ）以上封入したランプにおいては、始動に必要な電圧は３０（ＫＶ）を遙かに越え、点灯回路が複雑になったり、大型化し不経済であるといった問題点が発生する。
　【００１４】
　また、ランプの破壊強度から考えても、高い封入圧のランプは、破壊などのおそれがあるため好ましくはない。
　【００１５】
　また、Ｘｅは、他の封入物と比較しても励起電圧が高く、Ｘｅの高圧封入により発光効率の低下を招くといった課題が発生する。
　【００１６】
　【課題を解決するための手段】
　上記課題を解決するため、本発明の無水銀メタルハライドランプは以下のような特徴を有している。
　【００１７】
　すなわち、本発明の無水銀メタルハライドランプは、発光管内に希ガスとＳｃ（スカンジウム）のハロゲン化物とＮａ（ナトリウム）のハロゲン化物に加えて第３の添加物を添加した構成であり、前記第３の添加物は、金属または金属ハロゲン化物であり、金属単体での電離電圧が５〜１０（ｅＶ）であり、かつ動作時のランプ温度で決定される金属ハロゲン化物の蒸気圧が１０−５（ａｔｍ）以上であるものの中から選定されたことを特徴としている。
　【００１８】
　また、本発明の無水銀メタルハライドランプの前記第３の添加物は、Ｙ（イットリウム）のハロゲン化物であることを特徴としている。
　【００１９】
　また、本発明の無水銀メタルハライドランプの前記第３の添加物は、Ｉｎ（インジウム）のハロゲン化物であることを特徴としている。
　【００２０】
　また、本発明の無水銀メタルハライドランプの放射光の色度点がＣＩＥ１９３１ｘｙ色度図上で以下の式を満たすように動作することを特徴としている。
　【００２１】
　　ｘ≧０．３１０
　　ｘ≦０．５００
　　ｙ≦０．１５０＋０．６４０ｘ
　　ｙ≦０．４４０
　　ｙ≧０．０５０＋０．７５０ｘ
　　ｙ≧０．３８２（ただしｘ≧０．４４）
　また、本発明の無水銀メタルハライドランプの前記第３の添加物は、ＹＩ３であり、ＹＩ３の封入量が単位発光管内容積あたり０．８〜１２（ｍｇ／ｃｃ）であり、ランプ電力が３０〜５５Ｗで点灯されることを特徴としている。
　【００２２】
　また、本発明の無水銀メタルハライドランプの光束が２０００（ｌｍ）以上で動作することを特徴としている。
　【００２３】
　また、本発明の無水銀メタルハライドランプの希ガスは少なくともＸｅ（キセノン）を含み、希ガスの封入圧力は室温で１〜１０気圧であることを特徴としている。
　【００２４】
　【発明の実施の形態】
　（実施の形態１）以下に本発明の実施の形態１について説明する。図１は、本発明の実施の形態１のメタルハライドランプを示す図である。本実施の形態のランプは、図５に示す従来のランプと比較して、封入物以外は全くの同構成である。図１において、１１は、石英を材料とする発光管、発光管１１の両端にある１２は封止部である。１３は、タングステンを材料とする一対の電極、１４はモリブデン箔、１５は同じくモリブデンを材料とするリード線、１６は金属ハロゲン化物である。電極１３は、それぞれ封止部１２に封止されたモリブデン箔１４に電気的に接続され、さらにモリブデン箔１４はそれぞれリード線１５に電気的に接続されている。電極１３の先端間距離、つまり電極間距離は約４（ｍｍ）になるように配置されている。発光管１１の内容積は、約０．０２５（ｃｃ）であり、内部には、金属ハロゲン化物１６の他に、始動ガスとしてＸｅが常温で７（ａｔｍ）封入されている。金属ハロゲン化物１６の構成は、ＳｃＩ３とＮａＩが合計で０．２５（ｍｇ）、第３の添加物としてＹＩ３を０．３（ｍｇ）添加した構成となっている。
　【００２５】
　つまり、本実施の形態のランプは、図５に示す従来のランプと比較して、封入Ｘｅ圧を７（ａｔｍ）であること、ＹＩ３を０．１（ｍｇ）添加したこと以外は全くの同構成である。
　【００２６】
　ここで、実施の形態１のランプを２００（Ｈｚ）の矩形波電流で電力４５（Ｗ）で水平点灯したときの最冷点温度は、発光管下部で表面温度約７００（℃）であった。これより、ＹＩ３の存在する石英管内面の温度は、石英の熱伝導を考慮すると約８００（℃）と推定される。８００（℃）におけるＹＩ３の蒸気圧は約１０−５（ａｔｍ）であり、Ｙ単体の電離電圧は、６．４（ｅＶ）で
ある
　【００２７】
　また、本実施の形態のランプの放射光の色度点をＣＩＥ１９３１ｘｙ色度図上にプロットしたものを図２に示す。図２中の実線で示した枠は、日本電球工業会規格の自動車前照灯用ＨＩＤ光源（ＪＥＬ　２１５）で規格されている白色光源の色度範囲である。これは、請求項３に示す式で表されている。よって、本実施の形態のランプは自動車前照灯用白色光源の色度を満たしている。
　【００２８】
　また、本実施の形態のランプの光束は、４７００（ｌｍ）である。ここで、現在、自動車前照灯用として一般的に使用されているハロゲンランプの光束は、約２０００（ｌｍ）である。よって、本実施の形態のランプは自動車前照灯用として使用できる光束を持っている。
　【００２９】
　また、ランプの放射光の色度点は、ＹＩ３の単位発光管内容積あたりの添加量とランプ電力に大きく依存する。ＹＩ３の添加量は、単位発光管内容積あたりの封入重量が０．８（ｍｇ／ｃｃ）〜１２（ｍｇ／ｃｃ）程度であることが望ましく、また、ランプ電力は３５〜５５（Ｗ）であることが望ましい。図３は、本実施の形態のランプのＹＩ３の添加量を変化させ、２００（Ｈｚ）の矩形波電流でランプ電力４５（Ｗ）で点灯し、放射光の色度点をＣＩＥ１９３１ｘｙ色度図上にプロットしたものである。図３中の実線で示した枠は、図２と同様に、日本電球工業会規格の自動車前照灯用ＨＩＤ光源（ＪＥＬ　２１５）に記載されている白色光源の色度範囲である。これは、請求項３に示す式で表されている。また、図中のプロットの脇にある数字は、ＹＩ３の添加量を示している。図３に示すように、すべてのランプは、白色の色度範囲に入っている。また、ＹＩ３の添加量が多くなると、青領域に豊富な発光をもつ、Ｙの発光が顕著となり、色度のｘ値、及びｙ値は小さくなる。よって、ＹＩ３の添加量が１２（ｍｇ／ｃｃ）以上になると白色の色度範囲から外れる。
　【００３０】
　また、同様にＹＩ３の添加量を０．８（ｍｇ／ｃｃ）以下にした場合も、白色の色度範囲から外れる。よって、ＹＩ３の添加量は、０．８〜１２（ｍｇ／ｃｃ）が望ましく、この範囲内に規定することによって、ランプの色度を白色の色度範囲内に納めることができる。また、ランプ電力４５Ｗの場合を示したが、ランプ電力３５〜５５（Ｗ）の範囲においても同様の結果であった。
　【００３１】
　（実施の形態２）以下に本発明の実施の形態２について説明する。図１に示した実施の形態１のランプと金属ハロゲン化物１６以外全く同構成のランプを数種類試作した。試作したランプは、第３の金属ハロゲン化物をヨウ化インジウム（以下：ＩｎＩと記す）としている。つまり、金属ヨウ化物１６が従来のＳｃＩ３とＮａＩとＩｎＩで構成されている。
　【００３２】
　このランプを２００Ｈｚの矩形波電流で電力４５（Ｗ）で水平点灯したときの最冷点温度は、発光管下部で表面温度約７００（度）であった。これより、ＩｎＩの存在する発光管内壁の温度は、約８００（度）と推定される。８００度におけるＩｎＩの蒸気圧は約２（ａｔｍ）であり、Ｉｎ単体の電離電圧は、５．８（ｅＶ）で
ある
　【００３３】
　以上、金属ハロゲン化物１６としてＳｃＩ３とＮａＩに加えて、ＩｎＩを添加した構成の本発明のメタルハライドランプは、従来のＳｃＩ３とＮａＩのみで構成されたメタルハライドランプと比較して、より高いランプ電圧を有する。それ故、ランプ電流を抑制でき、電極での熱ロスがより少なく、電極の過度の温度上昇が防止できるため、黒化の少ない長寿命なランプを実現できる。
　【００３４】
　また、本実施の形態のランプの放射光の色度点をＣＩＥ１９３１ｘｙ色度図上にプロットしたものを図４に示す。図４中の実線で示した枠は、図２、図３と同様で、日本電球工業会規格の自動車前照灯用ＨＩＤ光源（ＪＥＬ　２１５）に記載されている白色光源の色度範囲内である。これは、請求項３に示した式で表される。よって、本実施の形態のランプは自動事前照灯用白色光源の色度を満たしている。
　【００３５】
　また、本実施の形態のランプの光束は、３６００（ｌｍ）である。ここで、現在、自動車前照灯用として一般的に使用されているハロゲンランプの光束は、約２０００（ｌｍ）である。よって、本実施の形態のランプは自動車前照灯用として使用できる光束を持っている。
　【００３６】
　なお、本実施の形態１および２では、第３の添加物としてＹＩ３、ＩｎＩの場合について説明した。第３の添加物は、金属もしくは金属ハロゲン化物であり、金属単体の電離電圧が５〜１０（ｅＶ）であり、動作時のランプ温度で決定される蒸気圧が１０−５（ａｔｍ）以上であれば、ＹＩ３、ＩｎＩ以外でもかまわない。例えば、ＹＢｒ３（臭化イットリウム）、ＩｎＩ３（３ヨウ化インジウム）、ＩｎＢｒ（臭化インジウム）、ＴｌＩ（ヨウ化タリウム）等でも良い。
　【００３７】
　その反面、第３の添加物の金属単体での電離電圧が５（ｅＶ）以下の物質、例えばＣｓＩ（ヨウ化セシウム：電離電圧３．９（ｅＶ））を添加した場合は、ランプ電圧が低下する。これは、電離電圧が低いため多量の電子がアーク中に供給された結果、ランプ電流が増大し、その分ランプ電圧が減少するためである。
　【００３８】
　また、第３の添加物の電離電圧が１０（ｅＶ）以上の物質、例えばＨｇ（水銀）を添加した場合は、ランプの効率が低下した。
　【００３９】
　また、動作時のランプ温度で決定される蒸気圧が１０−５以下の物質、例えば、ＢａＩ２（ヨウ化バリウム）を封入した場合は、ランプ電圧は上昇しない。
　【００４０】
　なお、本実施の形態１〜２で記載した封入量および封入比以外でも、ＹＩ３、ＩｎＩを添加することによって電圧上昇の効果が得られる。
　【００４１】
　なお、本実施の形態１〜２では、第３の添加物として、１種の金属ハロゲン化物を添加した場合について説明したが、
金属ハロゲン化物であって、金属単体の電離電圧が５〜１０（ｅＶ）であり、かつ、動作時のランプ温度で決定される蒸気圧が１０−５以上である条件
　【００４２】
　なお、本実施の形態１〜２では、ハロゲン化物のハロゲンとしてＩ（ヨウ素）の場合を説明したが、Ｂｒ（臭素）など他のハロゲン、また、それらの組み合わせにおいても同様の効果が得られる。
　【００４３】
　なお、本実施の形態１〜２では、電力４５Ｗの場合を説明したが、電力に関係なくランプ電圧の上昇の効果が得られる。
　【００４４】
　なお、本実施の形態１〜２では、Ｘｅを常温で７気圧封入した場合を説明したが、希ガスの種類と圧力には関係せず、本発明の効果が得られる。また、始動時の光立ち上がり特性とランプの破壊強度を考慮すると、Ｘｅ圧は常温で１〜１０気圧程度が望ましい。
　【００４５】
　なお、本実施の形態１〜２では、１対の電極を有するメタルハライドランプについて記載したが、無電極のメタルハライドランプにおいても同様の効果が得られる。
　【００４６】
　【発明の効果】
　以上のように、本発明は発光管内に希ガスとＳｃ（スカンジウム）のハロゲン化物とＮａ（ナトリウム）のハロゲン化物に加えて第３の添加物を添加した構成であり、前記第３の添加物は、金属もしくは金属ハロゲン化物であり、前記第３の添加物は、金属単体の電離電圧が５〜１０（ｅＶ）であり、前記第３の添加物は、動作時のランプ温度で決定される蒸気圧が１０−５（ａｔｍ）以上であるものの中から選定することによって、発光管内圧を過度に上昇させることなく、またランプの効率を低下させずに、ランプ電圧を上げることができる。これによって、ランプの電流を比較的低くおさえることができ、電極への熱負荷を低減できる。よって、電極の飛散による発光管の黒化を抑制できるため、ランプの光束維持率を向上できる。また、発光管内圧を比較的低く抑えることができるため、発光管寿命も向上できる。
　【００４７】
　つまり、本発明のメタルハライドランプは、ランプ寿命が長いため、ユーザーの経済的負担が軽く、かつ白色で明るいランプを得ることができる。
【図面の簡単な説明】
　【図１】
　本発明の実施の形態１のメタルハライドランプを示す図
　【図２】
　本発明の実施の形態１のメタルハライドランプの放射光の色度点を示す図
　【図３】
　本発明の実施の形態１のメタルハライドランプのＹＩ３の添加量を変化させたときの放射光の色度点を示す図
　【図４】
　本発明の実施の形態２のメタルハライドランプの放射光の色度点を示す図
　【図５】
　従来のメタルハライドランプを示す図
　【符号の説明】
　１１　発光管
　１２　封止部
　１３　電極
　１４　モリブデン箔
　１５　リード線